(57)【特許請求の範囲】
【請求項１】
調製・配合された窯業系材料からなる生板の上に、調製・配合されかつ生板上の水分を吸収する乾燥状態の窯業系材料を散布して積層し、この積層と同時又はその後に撥水剤を調製・配合した水を前記積層部分の上から散水して、前記撥水剤によって吸水量が下げられた該積層部分の表面に型押しして凹凸模様を形成し、養生硬化することを特徴とする窯業系建材の製造方法。
【請求項２】
水に調製・配合した撥水剤が０．１〜２．０重量％のシリコーン系撥水剤であることを特徴とする請求項１記載の窯業系建材の製造方法。
【発明の詳細な説明】
【０００１】
【発明の属する技術分野】
本発明は、窯業系建材の製造方法に係り、より具体的には、表面に凹凸模様を有する外壁材、内壁材、屋根材等の製造方法に関する。
【０００２】
【従来の技術】
近年建築物の高級化や環境との調和、景観への関心の高まり等から、割石柄、レンガ柄、自然石調柄等のシャープで深い凹凸模様を有する板状無機硬化体が強く望まれるようになってきた。従来、窯業系建材である板状無機硬化体を製造する方法の代表的なものに、抄造機を使用する抄造法とフローオン法（特開平６−３１２４１３号公報等参照）がある。
【０００３】
抄造法を使用して深い凹凸模様を有する板状無機硬化体を製造する場合、抄造機で未硬化板状体を成形しプレス押圧時に所望の模様をつけた金型で模様付けしたり、養生硬化させて板状無機硬化体を製造した後、ルーター等で切削加工して凹凸模様を成形させる方法がある。この方法によると、円網抄造機、長網抄造機のいずれの抄造機を使用しても製造できるが、切削加工時に欠けや大量の粉塵が発生するだけでなく、材料のロスがあって経済的とはいえない。
【０００４】
また、フローオン法においても硬化体を製造した後、プレスで模様付けしたりルーター等で切削加工して凹凸模様を形成することから前述した抄造法と同様な課題があった。
抄造法、フローオン法のいずれにおいても、未硬化板状体（生板、グリーン体）を成形する過程において模様付けプレスにおいて型押しすると、当該生板の賦形性が悪いことから、シャープでかつ深い模様の形成が困難であるが故に、前述したようにルーター等で模様付けに頼っていたのである。
【０００５】
このような課題を解決するため、特開平８−１６２４号公報には、水硬性物質および繊維を含む水性スラリーを円網抄造機に供給して未硬化板状成形体を得、この未硬化成形体上に固形分濃度が２０〜６０重量％の水硬性物質を含む水性ペーストまたは固形分が移動可能な板状未硬化体を供給して重ねた後、型押しして表面に凹凸模様を形成させ養生硬化させる方法が提案されている（以下従来例という。）
【０００６】
【発明が解決しようとする課題】
前述した従来例による方法によると、ある程度の深さを有する凹凸模様が形成できるけれども、水硬性物質および繊維を含む水性スラリーを円網抄造機に供給して未硬化板状成形体を得、この未硬化成形体上に固形分濃度が２０〜６０重量％の水硬性物質を含む水性ペーストまたは固形分が移動可能な板状未硬化体を供給して重ねるものであることから、未硬化板状成形体の脱水が困難でこの上に水性ペーストを重ねることからますます脱水が困難となって、型押し（模様付け）するには賦形性が悪いことから、シャープで深い模様を形成するには、脱水を確実に行ってからの型押しをする必要があって生産性が悪いものであった。
【０００７】
すなわち、脱水に長時間を要することから、型押しまでの待期時間が長く、生産性が悪いものであった。
また、未硬化板状成形体とこの上の水性ペースト等との界面の接着性が悪く層間剥離が生じ易いものであった。
そこで本発明は、抄造法、フローオン法等のいずれであっても、生板上に乾燥した材料を散布することによって、該散布材料によって生板の水分量を吸水（脱水）することにより、賦形性（型押しによる形状安定性等）を良好にして、シャープでかつ深い凹凸模様を有する建材を生産性良く製造することを目的とするものである。
【０００８】
【課題を解決するための手段】
本発明に係る窯業系建材の製造方法は、調製・配合された窯業系材料からなる生板の上に、調製・配合されかつ乾燥状態の窯業系材料を散布して積層した後、型押しして該積層部分の表面に凹凸模様を形成し、養生硬化することを特徴とするものであり、このような構成にしたことから、生板上に散布した乾燥状態の窯業系材料によって生板の水分を吸水して生板の脱水を助け、型押しまでの待期時間を短縮して生産性を向上できるのであり、生板の水分を吸水して硬化反応することから層間剥離も少なくなるし、賦形性が良好になるのである。
【０００９】
なお、上述において乾燥状態とは、セミドライ（半乾き状態）を含む意味であり、粘性を有して散布するとき団子状とならず、粉末状となって散布されるものをいう。
また、生板（グリーン体）の製造は、抄造法、フローオン法は勿論のこと押出成形法等も含むものであり、好ましくはフローオン法を採用する。
【００１０】
更に、生板とは脱水等によってある程度硬化反応があって完全に硬化しない未硬化成形体を意味し、その形状は板状、シート状、帯板状等建材の種類によって選択される。
また、窯業材料とは水硬性物質に、賦形性向上のため繊維、特に短いパルプ繊維、パーライト等を調製配合したものをいい、基本的配合はＣａＯ／ＳｉＯ２  に０．８〜１．２重量％の範囲で珪酸質原料とセメントを調製したものを用いる。
【００１１】
更に、本発明においては、乾燥状態の窯業系材料を生板上に散布するとき又は散布して積層した後に、当該材料に対して撥水剤を調製・配合した水を散水することにより、最終硬化板状体の吸水量を下げることができ、この撥水剤としてはエマルジョンタイプを使用することによって歩留りを揚げることができるし、また、水に調製・配合した撥水剤が０．１〜２．０重量％のシリコーン系撥水剤であることにより硬化養生、特に、オートクレーブ養生するのに有利となる。
【００１２】
【発明の実施の形態】
以下、図を参照して本発明の実施の形態について説明すると、図１において、調製・配合された窯業材料からなる生板１は、抄造法、フローオン法等によって作成されて脱水ゾーン等を有する搬送ライン上で移送され、該生板１は帯長手方向に連続したシートでも良いが帯長手方向に寸断されたものであっても良い。
【００１３】
脱水ゾーンを移送中の生板１上には乾燥されている窯業系材料２が散布され、この散布量はその後の転圧ローラ３等によって均し圧されて積層したとき、その積層厚さが模様付けに足りるものであって生板１と同厚かそれ以下とされる。
生板１上に乾燥された材料を散布することによって、生板１中の水分は乾燥材料によって吸水され生板１の脱水量を抑え、脱水による水の道が少なくなって界面の剥離を防止した下で重ね合わされる。
【００１４】
材料２の散布にあたっては、ベルトコンベア４上の材料２をピックアップローラ（ピッカーロール）５によって掻き上げながら散布することにより均一な散布が可能であるし、望ましくはコンベア４を底蓋とするフラッボックスによって散布することが有利であるも、勿論、これに限定されるものではない。
散布中、すなわち、落下中の材料２又は積層された材料２のいずれかには、撥水剤を調製・配合した水が散水され、該散水手段６としてはスプレーを用いることができるが、勿論、それ以外であっても良い。
【００１５】
積層材料への水の散水量（水分量）は、プレス後の全体の水分量をＷｏ  ％、生板１から材料２への移動水分量（吸水量）をＷｕ  ％とすると、Ｗｏ  −Ｗｕ  以上とされる。
撥水量は吸水量を下げる目的で添加されるが、扱い易さおよび歩留り向上のためには、エマルジョンタイプが有利であり、また、硬化養生を加味するとシリコーン系が望ましくこの添加量（重量％）は０．１〜２．０％で特に０．３〜１．０％が最適であって、シリコーン系を用いると撥水性は勿論のこと耐熱性、耐老化性等に有利となる。
【００１６】
更に、生板１の材料と乾燥材料はこれが同じ配合のものであっても良いが、異なる配合としたものであっても構わない。
基本的な調製配合はＣａＯ／ＳｉＯ２  ＝０．８〜１．２％の範囲で珪酸質原料とセメントを調製し、賦形性向上と軽量化のためパルプ繊維とパーライト等が配合される。
【００１７】
パルプ繊維は通常４〜５％のところを２〜３％に減量し、しかも、繊維長は短いものが有利である。
更に、パーライト以外の軽量化材料としては有機系発泡材料、例えば発泡ポリスチレンが、スラリー状ではなく軽くとも分離のおそれが少ないことから有利である。
【００１８】
ロール転圧された積層板７は、その後、型押しして凹凸模様を形成した後に、硬化養生される。
この型押しには模様型８ａを有する加圧盤８と固定盤９との間で実施され、プレスの面圧は２０〜１００ｋｇ・ｆ／ｃｍ２  、プレス時間は１秒〜１０分の範囲でなされ、プレス深さ（模様深さ）は４〜１０ｍｍである。
【００１９】
また、プレスによって割石調、石目柄等の天然石模様等の種々の凹凸を有する模様１０Ａを形成できるし、形成後においては、オートクレーブ養生、蒸気養生等によって養生硬化させると目的とする建材１０が得られる。
なお、切断屑等の材料は回収されて再使用されることはいうまでもない。
【００２０】
【発明の効果】
以上詳述した本発明によれば、脱水効率を上げることで生産性を向上した状態でシャープでかつ深い凹凸模様を有する建材を提供できる。
【図面の簡単な説明】
【図１】本発明に係る製造ラインの要部構成図である。
【符号の説明】
１  生板
２  窯業系材料
６  散水手段
８  加圧盤（プレス）
【図１】
0003566013.tif 000002